도 1 a ( 2000 배 확대 ) , 도 1 b ( 7000 배 확대 ) 및 도 1 c ( 2000 배 확대 ) 는 각각 다른 확대 에서 샘플 A 2 의 SEM 이미지 이 다 ; 도 2 a ( 2000 배 확대 ) , 도 2 b ( 10000 배 확대 ) 및 도 2 c ( 50000 배 확대 ) 는 각각 다른 확대 에서 샘플 B 1 의 SEM 이미지 이 다 ; 도 3 a ( 2000 배 확대 ) , 도 3 b ( 10000 배 확대 ) 및 도 3 c ( 50000 배 확대 ) 는 각각 다른 확대 에서 샘플 C 1 의 SEM 이미지 이 다 . 샘플 A 2 에서 , Sn 함유 입자 들 은 구형 흑연 주위 에 균일 하 게 코팅 되 며 , Sn 함유 입자 들 의 입자 크기 는 나노미터 크기 였 다는 것 을 도면 으로부터 알 수 있 다 . 300 ℃ 처리 ( 샘플 B 1 ) 또는 600 ℃ 처리 ( 샘플 C 1 ) 이후 , 온도 의 증가 와 함께 , Sn 및 흑연 의 표면 상 의 화합물 은 용융 되 어 흡수 되 고 , 결정 화 되 고 , 탄화 되 거나 환원 될 수 있 어서 , Sn 은 흑연 의 표면 주위 에 더욱 밀접 하 게 코팅 될 수 있 는 한편 , 고온 소결 때문 에 , 다량 의 미 세구 가 재료 의 표면 상 에 형성 될 수 있 어서 리튬 이온 리튬 이온 층간 삽입 및 층간 탈리 를 촉진 한다 .